(57)【要約】【課題】優れた発色性を得ながら、吐出安定性及び捺染物の摩擦堅牢性に優れるインクジェット捺染インク組成物及びインクジェット捺染方法の提供【解決手段】架橋性基含有ウレタン樹脂粒子と、ジケトピロロピロール系顔料と、１０以上１８未満の、Ｈａｎｓｅｎの溶解度パラメータにおける水素結合項δｈを有する第１の有機溶剤と、を含有する、インクジェット捺染インク組成物。【選択図】なし【特許請求の範囲】
【請求項１】
架橋性基含有ウレタン樹脂粒子と、
ジケトピロロピロール系顔料と、
１０以上１８未満の、Ｈａｎｓｅｎの溶解度パラメータにおける水素結合項δｈを有する第１の有機溶剤と、
を含有する、インクジェット捺染インク組成物。
【請求項２】
前記架橋性基含有ウレタン樹脂粒子のガラス転移温度が、５℃以下である、請求項１に記載のインクジェット捺染インク組成物。
【請求項３】
前記第１の有機溶剤が、アルコール系溶剤又はエーテル系溶剤を含む、請求項１又は２に記載のインクジェット捺染インク組成物。
【請求項４】
１０未満の前記水素結合項δｈを有する第２の有機溶剤を含有する、請求項１〜３のいずれか１項に記載のインクジェット捺染インク組成物。
【請求項５】
前記第２の有機溶剤が、ラクタム系溶剤を含む、請求項４に記載のインクジェット捺染インク組成物。
【請求項６】
滑剤を含有する、請求項１〜５のいずれか１項に記載のインクジェット捺染インク組成物。
【請求項７】
インクジェット捺染インク組成物を、インクジェット方式により吐出し、被記録媒体に付着させるインク付着工程を備え、
前記インクジェット捺染インク組成物は、
架橋性基含有ウレタン樹脂粒子と、
ジケトピロロピロール系顔料と、
１０以上１８未満の、Ｈａｎｓｅｎの溶解度パラメータにおける水素結合項δｈを有する第１の有機溶剤と、を含有する、インクジェット捺染方法。
【発明の詳細な説明】
【技術分野】
【０００１】
本発明は、インクジェット捺染インク組成物及びインクジェット捺染方法に関する。
【背景技術】
【０００２】
インクジェット記録方法は、微細なノズルからインク組成物の小滴を吐出して、被記録媒体に付着させて記録を行う方法である。この方法は、比較的安価な装置で高解像度かつ高品位な画像を、高速で記録できるという特徴を有する。インクジェット記録方法においては、用いるインク組成物の性質、記録における安定性、得られる画像の品質をはじめとして、非常に多くの検討要素があり、インクジェット記録装置のみならず、用いるインクジェットインクに対する研究も盛んである。
【０００３】
また、インクジェット記録方法を用いて、布帛等を染色（捺染）することも行われている。従来、布帛（織布や不織布）に対する捺染方法としては、スクリーン捺染法、ローラー捺染法等が用いられてきたが、多種少量生産性、及び即時プリント性等の観点から、インクジェット記録方法を適用することが有利であるため種々検討されている。
【０００４】
例えば、特許文献１に示されるように、形成される画像の摩擦堅牢性及び発色性に優れ、かつ、保存中における粘度の変化が少なく保存安定性が良好な捺染インクジェットインク組成物として、表面に親水性基を有する自己分散型顔料と、架橋性基を有するウレタン系樹脂分散体と、を含む、捺染インクジェットインク組成物が提案されている。
【先行技術文献】
【特許文献】
【０００５】
【特許文献１】特開２０１８−５３１７１号公報
【発明の概要】
【発明が解決しようとする課題】
【０００６】
特許文献１に示されるように、インク組成物が、架橋性基含有ウレタン樹脂粒子を含有すると、インクジェット方式により吐出され、布帛等の被記録媒体に付着後、当該被記録媒体の表面と反応し、摩擦堅牢性を高めることができる。しかしながら、これに加えて、捺染物の発色性を高めるために、ジケトピロロピロール系顔料を使用すると、当該顔料はインク組成物中で凝集しやすく、吐出安定性に課題を有することが明らかになった。
【課題を解決するための手段】
【０００７】
本発明者らは、上記課題を解決するために鋭意検討した。その結果、所定の架橋性ウレタン樹脂粒子と、ジケトピロロピロール系顔料と、所定の水素結合項δｈを有する第１の有機溶剤とを組み合わせて含有するインクジェット捺染インク組成物を用いることにより、優れた発色性を得ながら、吐出安定性及び捺染物の摩擦堅牢性に優れるインクジェット捺染インク組成物及びインクジェット捺染方法が得られることを見出した。
【０００８】
すなわち、本発明は、架橋性基含有ウレタン樹脂粒子と、ジケトピロロピロール系顔料と、１０以上１８未満の、Ｈａｎｓｅｎの溶解度パラメータにおける水素結合項δｈを有する第１の有機溶剤と、を含有する、インクジェット捺染インク組成物に関する。
【０００９】
また、本発明は、インクジェット捺染インク組成物を、インクジェット方式により吐出し、被記録媒体に付着させるインク付着工程を備え、前記インクジェット捺染インク組成物は、架橋性基含有ウレタン樹脂粒子と、ジケトピロロピロール系顔料と、１０以上１８未満の、Ｈａｎｓｅｎの溶解度パラメータにおける水素結合項δｈを有する第１の有機溶剤と、を含有する、インクジェット捺染方法に関する。
【００１０】
上述のインクジェット捺染インク組成物及びインクジェット捺染方法においては、以下が好ましい。前記架橋性基含有ウレタン樹脂粒子のガラス転移温度は、好ましくは５℃以下である。前記第１の有機溶剤は、好ましくはアルコール系溶剤又はエーテル系溶剤を含む。前記インクジェット捺染インク組成物は、好ましくは１０未満の前記水素結合項δｈを有する第２の有機溶剤を含有する。前記第２の有機溶剤は、好ましくは環状ラクタムを含む。前記インクジェット捺染インク組成物は、滑剤を含有する。
【発明を実施するための形態】
【００１１】
以下、本発明の実施の形態（以下、「本実施形態」という。）について詳細に説明するが、本発明はこれに限定されるものではなく、その要旨を逸脱しない範囲で様々な変形が可能である。
【００１２】
インクジェット捺染インク組成物
本実施形態のインクジェット捺染インク組成物（以下、単に「インク組成物」ともいう。）は、架橋性基含有ウレタン樹脂粒子と、ジケトピロロピロール系顔料と、１０以上１８未満の、Ｈａｎｓｅｎの溶解度パラメータにおける水素結合項δｈを有する第１の有機溶剤（以下、単に「第１の有機溶剤」ともいう。）と、を含有する。
以上の構成により、インク組成物は、優れた発色性を得ながら、吐出安定性及び捺染物の摩擦堅牢性に優れる。
【００１３】
−架橋性基含有ウレタン樹脂粒子−
本実施形態のインク組成物は、架橋性基含有ウレタン樹脂粒子（以下、単に「樹脂粒子」ともいう。）を含有する。樹脂粒子としては、特に限定されないが、例えば、樹脂粒子の分散液をインク組成物に配合したものが挙げられる。樹脂粒子は、架橋性基を有するウレタン系樹脂を含有する。
【００１４】
架橋性基とは、架橋性基間で反応し架橋構造を形成するものであってもよく、架橋性基と架橋性基とは異なる官能基との間で反応し架橋構造を形成するものであってもよい。
【００１５】
樹脂粒子に含まれるウレタン系樹脂は、１分子中に３つ以上の架橋性基を有することが好ましい。これによって、架橋性基の反応で架橋構造が形成されやすくなる。なお、本明細書において「ウレタン系樹脂」とは、分子内にウレタン結合を有する樹脂である。ウレタン系樹脂は、インクの保存安定性の観点や、後述する前処理剤に多価金属化合物を含む場合にこれとの反応性を向上させるという観点から、カルボキシ基、スルホ基、ヒドロキシ基等のアニオン性の官能基を有する、アニオン性のウレタン系樹脂であることが好ましい。
【００１６】
ウレタン系樹脂としては、特に限定されないが、例えば、ウレタン結合及びエーテル結合を含むポリエーテル型ウレタン樹脂、ウレタン結合及びエステル結合を含むポリエステル型ウレタン樹脂、ウレタン結合及びカーボネート結合を含むポリカーボネート型ウレタン樹脂が挙げられる。これらのウレタン樹脂は、１種を単独で、又は２種以上を組合せて用いてもよい。
【００１７】
樹脂粒子に含まれるウレタン系樹脂の重量平均分子量は、好ましくは１，０００以上１００，０００以下であり、より好ましくは１，０００以上１０，０００以下であり、さらに好ましくは１，０００以上５，０００以下である。重量平均分子量は、ゲルパーミエーションクロマトグラフィー（ＧＰＣ）を用いて、溶媒として、テトラヒドロフランを用いて、ポリスチレン換算で測定して求めることができる。
【００１８】
架橋性基含有ウレタン樹脂粒子が含有する架橋性基としては、特に限定されないが、例えば、ブロックドイソシアネート基、シラノール基又は保護基により保護されたこれらの基が挙げられる。シラノール基としては、特に限定されないが、例えば、トリエトキシシリル基、トリメトキシシリル基、及びトリス（２−メトキシエトキシ）シリル基が挙げられる。架橋性基としては、保存安定性と反応性の観点でブロックドイソシアネート基であることが好ましい。ブロックドイソシアネートとしては、後述の架橋剤に記載のものと同様のものを用いることができる。樹脂が架橋性基を有することで、樹脂と樹脂の間などで架橋構造が形成され、摩擦堅牢性を良好なものとすることができる。
【００１９】
架橋性基含有ウレタン樹脂粒子の分散体の市販品としては、特に限定されないが、例えば、「タケラック  ＷＳ−６０２１」（製品名、三井化学株式会社製、ポリエーテル由来骨格を有するポリエーテル系ポリウレタン樹脂のエマルション）、「タケラック  ＷＳ−５１００」（製品名、三井化学株式会社製、ポリカーボネート由来骨格を有するポリカーボネート系ポリウレタン樹脂のエマルション）、「エラストロン」シリーズの「Ｈ−３８」、「ＢＡＰ」、「Ｃ−５２」、「Ｆ−２９」、「Ｗ−１１Ｐ」（以上製品名、第一工業製薬株式会社製）、「エラストロン」シリーズの「Ｅ−３７」、「Ｈ−３」（以上製品名、第一工業製薬株式会社製、ポリエステル由来骨格を有するポリエステル系ポリウレタン樹脂のエマルション）、「スーパーフレックス」シリーズの「８７０」、「８００」、「１５０」、「４２０」、「４６０」、「４７０」、「６１０」、「７００」（以上製品名、第一工業製薬株式会社、ウレタン系樹脂エマルション）、「パーマリンＵＡ−１５０」（製品名、三洋化成工業株式会社製、ウレタン系樹脂エマルション）、「サンキュアー２７１０」（製品名、日本ルーブリゾール社製、ウレタン系樹脂エマルション）、「ＮｅｏＲｅｚ」シリーズの「Ｒ−９６６０」、「Ｒ−９６３７」、「Ｒ−９４０」（以上製品名、楠本化成株式会社製、ウレタン系樹脂エマルション）、「アデカボンタイター」シリーズの「ＨＵＸ−３８０」、「２９０Ｋ」（以上製品名、株式会社ＡＤＥＫＡ製、ウレタン系樹脂エマルション）、「ＥＴＥＲＮＡＣＯＬＬ  ＵＷ−１５０１Ｆ」（製品名、宇部興産株式会社製、ウレタン系樹脂エマルション）が挙げられる。
【００２０】
架橋性基含有ウレタン樹脂粒子のガラス転移温度は、好ましくは５℃以下であり、より好ましくは０℃以下であり、より好ましくは−１０℃以下であり、さらに好ましくは−２０℃以下である。架橋性基含有ウレタン樹脂粒子のガラス転移温度は、好ましくは−１００℃以上であり、より好ましくは−６０℃以上であり、さらに好ましくは−４０℃以上である。ガラス転移温度のこのような範囲であると、捺染物の風合いが良好となる傾向があり好ましい。樹脂粒子のガラス転移温度は、ＪＩＳ  Ｋ７１２１：１９８７に準拠し、示差走査熱量測定（ＤＳＣ）を用いて、測定することができる。示差走査熱量計としては、例えば、「ＤＳＣ６２２０」（製品名、セイコー電子株式会社製）が挙げられる。
【００２１】
架橋性基含有ウレタン樹脂粒子の含有量は、インク組成物の総量に対して、１質量％以上２０質量％以下が好ましく、３質量％以上１５質量％以下がより好ましく、５質量％以上１２質量％以下がさらに好ましい。また、７質量％以上が中でも好ましく、１０質量％以下が中でも好ましい。
【００２２】
―架橋剤―
本実施形態のインク組成物は、架橋剤を含有してもよい。架橋剤としては、ブロックドイソシアネート化合物が好ましい。ブロックドイソシアネート化合物とは、化学的に保護されたイソシアネートであり、イソシアネート基がブロック剤によって保護された潜在イソシアネート基を含有する。
【００２３】
ブロックドイソシアネート化合物は、例えば、ポリイソシアネート化合物と、ブロック剤とを反応させることにより得ることができる。このような架橋剤を含有することで、インク組成物の保存時には、架橋が進行しにくく、印捺後、加熱により脱保護されて、架橋し、優れた摩擦堅牢性が得られる。保護基により保護されたイソシアネート基は、熱が加えられることにより脱保護されて活性化し、ウレタン結合、尿素結合、アロファネート結合、ビュレット結合、イソシアヌレート結合等の化学結合を形成することになる。
【００２４】
ブロックドイソシアネート化合物の製造に用いられるポリイソシアネート化合物としては、特に限定されないが、例えば、ポリイソシアネート単量体、ポリイソシアネート誘導体が挙げられる。
【００２５】
ポリイソシアネート単量体としては、特に限定されないが、例えば、芳香環を有するポリイソシアネート、脂肪族ポリイソシアネート、脂環族ポリイソシアネートが挙げられる。これらポリイソシアネート単量体は、単独又は２種類以上を用いてもよい。
芳香環を有するポリイソシアネートとしては、特に限定されないが、例えば、トリレンジイソシアネート、キシリレンジイソシアネート、及びジフェニルメタンジイソシアネートが挙げられる。脂肪族ポリイソシアネートとしては、特に限定されないが、例えば、ヘキサメチレンジイソシアネートが挙げられる。脂環族ポリイソシアネートとしては、特に限定されないが、例えば、水添キシリレンジイソシアネート、イソホロンジイソシアネート、及びジシクロヘキシルメタンジイソシアネートが挙げられる。
【００２６】
ポリイソシアネート誘導体としては、例えば、上記したポリイソシアネート単量体の多量体（例えば、２量体、３量体（例えば、イソシアヌレート変性体、イミノオキサジアジンジオン変性体）、５量体、７量体など）、アロファネート変性体（例えば、上記したポリイソシアネート単量体と、後述する低分子量ポリオールとの反応より生成するアロファネート変性体など）、ポリオール変性体（例えば、ポリイソシアネート単量体と後述する低分子量ポリオールとの反応より生成するポリオール変性体（アルコール付加体）など）、ビウレット変性体（例えば、上記したポリイソシアネート単量体と、水やアミン類との反応により生成するビウレット変性体など）、ウレア変性体（例えば、上記したポリイソシアネート単量体とジアミンとの反応により生成するウレア変性体など）、オキサジアジントリオン変性体（例えば、上記したポリイソシアネート単量体と炭酸ガスとの反応により生成するオキサジアジントリオンなど）、カルボジイミド変性体（上記したポリイソシアネート単量体の脱炭酸縮合反応により生成するカルボジイミド変性体など）、ウレトジオン変性体、ウレトンイミン変性体などが挙げられる。
【００２７】
なお、ポリイソシアネート化合物を２種類以上併用する場合には、例えば、ブロックドイソシアネート化合物の製造時において、２種類以上のポリイソシアネート化合物を同時に反応させてもよく、また、各ポリイソシアネート化合物を個別に用いて得られたブロックドイソシアネートを混合してもよい。
【００２８】
ブロック剤は、イソシアネート基をブロックして不活性化する一方、脱ブロックによりイソシアネート基を再生又は活性化する。ブロック剤としては、特に限定されないが、例えば、イミダゾール系化合物、イミダゾリン系化合物、ピリミジン系化合物、グアニジン系化合物、アルコール系化合物、フェノール系化合物、活性メチレン系化合物、アミン系化合物、イミン系化合物、オキシム系化合物、カルバミン酸系化合物、尿素系化合物、酸アミド系（ラクタム系）化合物、酸イミド系化合物、トリアゾール系化合物、ピラゾール系化合物、メルカプタン系化合物、重亜硫酸塩、ベンゾオキサゾロン、無水イサト酸、テトラブチルホスホニウム・アセタートが挙げられる。
【００２９】
イミダゾール系化合物としては、特に限定されないが、例えば、イミダゾール（解離温度１００℃）、ベンズイミダゾール（解離温度１２０℃）、２−メチルイミダゾール（解離温度７０℃）、４−メチルイミダゾール（解離温度１００℃）、２−エチルイミダゾール（解離温度７０℃）、２−イソプロピルイミダゾール、２，４−ジメチルイミダゾール、２−エチル−４−メチルイミダゾールが挙げられる。
【００３０】
イミダゾリン系化合物としては、特に限定されないが、例えば、２−メチルイミダゾリン（解離温度１１０℃）、２−フェニルイミダゾリンが挙げられる。
【００３１】
ピリミジン系化合物としては、特に限定されないが、例えば、２−メチル−１，４，５，６−テトラヒドロピリミジンが挙げられる。
【００３２】
グアニジン系化合物としては、特に限定されないが、例えば、グアニジン、３，３−ジメチルグアニジン等の３，３−ジアルキルグアニジン、１，１，３，３−テトラメチルグアニジン（解離温度１２０℃）等の１，１，３，３−テトラアルキルグアニジン、１，５，７−トリアザビシクロ［４．４．０］デカ−５−エンが挙げられる。
【００３３】
アルコール系化合物としては、特に限定されないが、例えば、メタノール、エタノール、２−プロパノール、ｎ−ブタノール、ｓ−ブタノール、２−エチルヘキシルアルコール、１−又は２−オクタノール、シクロへキシルアルコール、エチレングリコール、ベンジルアルコール、２，２，２−トリフルオロエタノール、２，２，２−トリクロロエタノール、２−（ヒドロキシメチル）フラン、２−メトキシエタノール、メトキシプロパノール、２−エトキシエタノール、ｎ−プロポキシエタノール、２−ブトキシエタノール、２−エトキシエトキシエタノール、２−エトキシブトキシエタノール、ブトキシエトキシエタノール、２−ブトキシエチルエタノール、２−ブトキシエトキシエタノール、Ｎ，Ｎ−ジブチル−２−ヒドロキシアセトアミド、Ｎ−ヒドロキシスクシンイミド、Ｎ−モルホリンエタノール、２，２−ジメチル−１，３−ジオキソラン−４−メタノール、３−オキサゾリジンエタノール、２−ヒドロキシメチルピリジン（解離温度１４０℃）、フルフリルアルコール、１２−ヒドロキシステアリン酸、トリフェニルシラノール、メタクリル酸２−ヒドロキシエチルが挙げられる。
【００３４】
フェノール系化合物としては、特に限定されないが、例えば、フェノール、クレゾール、エチルフェノール、ｎ−プロピルフェノール、イソプロピルフェノール、ｎ−ブチルフェノール、ｓｅｃ−ブチルフェノール、ｔｅｒｔ−ブチルフェノール、ｎ−ヘキシルフェノール、２−エチルヘキシルフェノール、ｎ−オクチルフェノール、ｎ−ノニルフェノール、ジ−ｎ−プロピルフェノール、ジイソプロピルフェノール、イソプロピルクレゾール、ジ−ｎ−ブチルフェノール、ジ−ｓｅｃ−ブチルフェノール、ジ−ｔｅｒｔ−ブチルフェノール、ジ−ｎ−オクチルフェノール、ジ−２−エチルヘキシルフェノール、ジ−ｎ−ノニルフェノール、ニトロフェノール、ブロモフェノール、クロロフェノール、フルオロフェノール、ジメチルフェノール、スチレン化フェノール、メチルサリチラート、４−ヒドロキシ安息香酸メチル、４−ヒドロキシ安息香酸ベンジル、ヒドロキシ安息香酸２−エチルヘキシル、４−［（ジメチルアミノ）メチル］フェノール、４−［（ジメチルアミノ）メチル］ノニルフェノール、ビス（４−ヒドロキシフェニル）酢酸、２−ヒドロキシピリジン（解離温度８０℃）、２−又は８−ヒドロキシキノリン、２−クロロ−３−ピリジノール、ピリジン−２−チオール（解離温度７０℃）が挙げられる。
【００３５】
活性メチレン系化合物としては、特に限定されないが、例えば、メルドラム酸、マロン酸ジエステル、アセト酢酸エステル、２−アセトアセトキシエチルメタクリレート、アセチルアセトン、シアノ酢酸エステルが挙げられる。マロン酸ジエステルとしては、特に限定されないが、例えば、マロン酸ジメチル、マロン酸ジエチル、マロン酸ジｎ−ブチル、マロン酸ジ−ｔｅｒｔ−ブチル、マロン酸ジ２−エチルヘキシル、マロン酸メチルｎ−ブチル、マロン酸エチルｎ−ブチル、マロン酸メチルｓｅｃ−ブチル、マロン酸エチルｓｅｃ−ブチル、マロン酸メチルｔｅｒｔ−ブチル、マロン酸エチルｔｅｒｔ−ブチル、メチルマロン酸ジエチル、マロン酸ジベンジル、マロン酸ジフェニル、マロン酸ベンジルメチル、マロン酸エチルフェニル、マロン酸ｔｅｒｔ−ブチルフェニル、イソプロピリデンマロネートが挙げられる。アセト酢酸エステルとしては、特に限定されないが、例えば、アセト酢酸メチル、アセト酢酸エチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニルが挙げられる。
【００３６】
アミン系化合物としては、特に限定されないが、例えば、ジブチルアミン、ジフェニルアミン、アニリン、Ｎ−メチルアニリン、カルバゾール、ビス（２，２，６，６−テトラメチルピペリジニル）アミン、ジ−ｎ−プロピルアミン、ジイソプロピルアミン（解離温度１３０℃）、イソプロピルエチルアミン、２，２，４−、又は、２，２，５−トリメチルヘキサメチレンアミン、Ｎ−イソプロピルシクロヘキシルアミン（解離温度１４０℃）、ジシクロヘキシルアミン（解離温度１３０℃）、ビス（３，５，５−トリメチルシクロヘキシル）アミン、ピペリジン、２，６−ジメチルピペリジン（解離温度１３０℃）、ｔｅｒｔ−ブチルメチルアミン、ｔｅｒｔ−ブチルエチルアミン（解離温度１２０℃）、ｔｅｒｔ−ブチルプロピルアミン、ｔｅｒｔ−ブチルブチルアミン、ｔｅｒｔ−ブチルベンジルアミン（解離温度１２０℃）、ｔｅｒｔ−ブチルフェニルアミン、２，２，６−トリメチルピペリジン、２，２，６，６−テトラメチルピペリジン（解離温度８０℃）、（ジメチルアミノ）−２，２，６，６−テトラメチルピペリジン、２，２，６，６−テトラメチル−４−ピペリジン、６−メチル−２−ピペリジン、６−アミノカプロン酸が挙げられる。
【００３７】
イミン系化合物としては、特に限定されないが、例えば、エチレンイミン、ポリエチレンイミン、１，４，５，６−テトラヒドロピリミジンが挙げられる。
【００３８】
オキシム系化合物としては、特に限定されないが、例えば、ホルムアルドオキシム、アセトアルドオキシム、アセトオキシム、メチルエチルケトオキシム（解離温度１３０℃）、シクロヘキサノンオキシム、ジアセチルモノオキシム、ペンゾフェノオキシム、２，２，６，６−テトラメチルシクロヘキサノンオキシム、ジイソプロピルケトンオキシム、メチルｔｅｒｔ−ブチルケトンオキシム、ジイソブチルケトンオキシム、メチルイソブチルケトンオキシム、メチルイソプロピルケトンオキシム、メチル２，４−ジメチルペンチルケトンオキシム、メチル３−エチルへプチルケトンオキシム、メチルイソアミルケトンオキシム、ｎ−アミルケトンオキシム、２，２，４，４−テトラメチル−１，３−シクロブタンジオンモノオキシム、４，４’−ジメトキシベンゾフェノンオキシム、２−ヘプタノンオキシムなどが挙げられる。
【００３９】
カルバミン酸系化合物としては、特に限定されないが、例えば、Ｎ−フェニルカルバミン酸フェニルが挙げられる。
【００４０】
尿素系化合物としては、特に限定されないが、例えば、尿素、チオ尿素、エチレン尿素が挙げられる。
【００４１】
酸アミド系（ラクタム系）化合物としては、特に限定されないが、例えば、アセトアニリド、Ｎ−メチルアセトアミド、酢酸アミド、ε−カプロラクタム、δ−バレロラクタム、γ−ブチロラクタム、ピロリドン、２，５−ピペラジンジオン、ラウロラクタムが挙げられる。
【００４２】
酸イミド系化合物としては、特に限定されないが、例えば、コハク酸イミド、マレイン酸イミド、フタルイミドが挙げられる。
【００４３】
トリアゾール系化合物としては、特に限定されないが、例えば、１，２，４−トリアゾール、ベンゾトリアゾールが挙げられる。
【００４４】
ピラゾール系化合物としては、特に限定されないが、例えば、ピラゾール、３，５−ジメチルピラゾール（解離温度１２０℃）、３，５−ジイソプロピルピラゾール、３，５−ジフェニルピラゾール、３，５−ジ-ｔｅｒｔ-ブチルピラゾール、３−メチルピラゾール、４−ベンジル−３，５−ジメチルピラゾール、４−ニトロ−３，５−ジメチルピラゾール、４−ブロモ−３，５−ジメチルピラゾール、３−メチル−５−フェニルピラゾールが挙げられる。
【００４５】
メルカプタン系化合物としては、特に限定されないが、例えば、ブチルメルカプタン、ドデシルメルカプタン、ヘキシルメルカプタンが挙げられる。
【００４６】
重亜硫酸塩としては、特に限定されないが、例えば、重亜硫酸ソーダが挙げられる。
【００４７】
これらのブロック剤は、単独又は２種類以上を併用してもよい。なお、上記例示した幾つかの化合物については、イソシアネート基を再生させる温度として、解離温度を併記した。
【００４８】
ブロック剤の解離温度は、好ましくは６０℃以上２３０℃以下であり、より好ましくは８０℃以上２００℃以下であり、さらに好ましくは１００℃以上１８０℃以下であり、よりさらに好ましくは１１０℃以上１６０℃以下である。当該解離温度の範囲であれば、インク組成物の保存安定性をより向上させることができ、さらには、加熱工程での温度を低く設定できる。
【００４９】
以上の架橋剤の市販品としては、特に限定されないが、例えば、「タケネートＷＢ−３０２１」（製品名、三井化学株式会社製）、「エラストロン」シリーズの「ＢＮ−６９」、「１１」（以上製品名、第一工業製薬株式会社製）「ＳＵ−２６８Ａ」、「ＮＢＰ−８７３０」、「ＮＢＰ−２１１」（以上製品名、明成化学工業株式会社製）が挙げられる。これらの架橋剤は、１種を単独で又は２種以上を組合せて用いてもよい。
【００５０】
架橋剤を含有する場合、架橋剤の含有量は、架橋性ウレタン樹脂粒子１００質量部に対して、好ましくは１質量部以上１００質量部以下である。架橋剤の含有量が当該範囲であることで、捺染物の摩擦堅牢性を高めることができる。架橋剤の含有量は、より好ましくは１０質量部以上であり、さらに好ましくは２０質量部以上である。架橋剤の含有量は、より好ましくは８０質量部以下であり、さらに好ましくは５０質量部以下である。
【００５１】
−ジケトピロロピロール系顔料−
本実施形態のインク組成物は、ジケトピロロピロール系顔料を含有する。ジケトピロロピロール系顔料を含有することで、インク組成物は、捺染物の優れた発色性を示す。ジケトピロロピロール系顔料は、ジケトピロロピロール骨格を有するものであれば特に限定されず、ジケトピロロピロール骨格にアルキル基等の置換基を有するものであってもよく、置換基を有しないものであってもよい。
【００５２】
ジケトピロロピロール系顔料としては、特に限定されないが、例えば、赤色を呈するジケトピロロピロール系顔料、オレンジ色を呈するジケトピロロピロール系顔料が挙げられる。これらの中でも、ジケトピロロピロール系顔料は、赤色を呈するジケトピロロピロール系顔料であることが好ましい。なお、ここで「赤色を呈する」とは、インクジェット組成物にして白色の被記録媒体の全面を覆うように塗布した捺染物について、スペクトロリーノ（グレタグマクベス社製）を用いて測色した、ＣＩＥ表色系のＬ*Ｃ*ｈ色空間における、ｈが−３０°〜４５°となることであり、また、ｈが−３０°〜３２°となることが好ましく、ｈが−３０°〜３０°となることがより好ましく、ｈが−３０°〜２５°となることがさらに好ましい。
【００５３】
赤色を呈するジケトピロロピロール系顔料としては、特に限定されないが、例えば、Ｃ．Ｉ．ピグメントレッド２５４、Ｃ．Ｉ．ピグメントレッド２５５、Ｃ．Ｉ．ピグメントレッド２６４、Ｃ．Ｉ．ピグメントレッド２７０、及びＣ．Ｉ．ピグメントレッド２７２が挙げられる。オレンジ色を呈するジケトピロロピロール系顔料としては、特に限定されないが、例えば、Ｃ．Ｉ．ピグメントオレンジ７１、Ｃ．Ｉ．ピグメントオレンジ７３、及びＣ．Ｉ．ピグメントオレンジ８１が挙げられる。これらの中でも、より優れた発色性を示す捺染物を得る観点から、Ｃ．Ｉ．ピグメントレッド２５４、Ｃ．Ｉ．ピグメントレッド２５５、又はＣ．Ｉ．ピグメントレッド２６４が好ましく、Ｃ．Ｉ．ピグメントレッド２５４、Ｃ．Ｉ．ピグメントレッド２５５がより好ましく、Ｃ．Ｉ．ピグメントレッド２５４がさらに好ましい。これらのジケトピロロピロール系顔料は、１種単独で用いてもよいし、２種以上混合して用いてもよい。
【００５４】
ジケトピロロピロール系顔料の含有量は、インク組成物の総質量に対して、０．５質量％以上１５．０質量％以下であることが好ましく、１．０質量％以上１０．０質量％以下であることがより好ましく、２．０質量％以上７．０質量％以下であることがさらに好ましく、２．５質量％以上４．５質量％以下であることがさらに好ましい。ジケトピロロピロール系顔料の含有量が０．５質量％以上であることにより、得られる捺染物の発色性がより向上する。ジケトピロロピロール系顔料の含有量が１５．０質量％以下であることにより、得られる捺染物の保存安定性及び吐出安定性がより向上する。
【００５５】
本実施形態のインク組成物に含まれる顔料は、ジケトピロロピロール系顔料とジケトピロロピロール系顔料とは異なる顔料（以下、「その他の顔料」ともいう。）との混合物であってもよい。その他の顔料としては、特に限定されないが、例えば、無機顔料であっても、有機顔料であってもよい。
【００５６】
有機顔料としては、特に限定されないが、例えば、アゾ顔料（例えば、アゾレーキ、不溶性アゾ顔料、縮合アゾ顔料、キレートアゾ顔料）、多環式顔料（フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料）、染料レーキ（例えば、塩基性染料型レーキ、酸性染料型レーキ）、ニトロ顔料、ニトロソ顔料、アニリンブラック、並びに昼光蛍光顔料が挙げられる。
【００５７】
本実施形態のインク組成物は、その他の顔料として、赤色を呈するその他の有機顔料又はオレンジ色を呈するその他の有機顔料を含有することが好ましい。赤色を呈するその他の有機顔料としては、特に限定されないが、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７０、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１９４、Ｃ．Ｉ．ピグメントレッド２０９、Ｃ．Ｉ．ピグメントレッド２２２、及びＣ．Ｉ．ピグメントレッド２２４が挙げられる。オレンジ色を呈するその他の有機顔料としては、特に限定されないが、例えば、Ｃ．Ｉ．ピグメントオレンジ３１、Ｃ．Ｉ．ピグメントオレンジ４３、及びＣ．Ｉ．ピグメントオレンジ６４が挙げられる。
【００５８】
無機顔料としては、特に限定されないが、例えば、カーボンブラック、二酸化チタン、シリカ、及びアルミナが挙げられる。
【００５９】
ジケトピロロピロール系顔料の含有量は、顔料の総質量に対して、３０質量％以上１００質量％以下であることが好ましく、５０質量％以上１００質量％以下であることがより好ましく、７０質量％以上１００質量％以下であることがさらに好ましい。ジケトピロロピロール系顔料の含有量を当該範囲とすることで、インク組成物により、捺染物の発色性をより向上させることができる。
【００６０】
−第１の有機溶剤−
本実施形態のインク組成物は、少なくとも、１０以上１８未満の、Ｈａｎｓｅｎの溶解度パラメータにおける水素結合項δｈ（以下、単に「δｈ」ともいう。）を有する第１の有機溶剤（以下、単に「第１の有機溶剤」ともいう。）を含有する。第１の有機溶剤を含有することで、本実施形態のインク組成物は、優れた吐出安定性を示す。その理由は明らかではないが、以下のように考えられる。本実施形態のインク組成物は、ジケトピロロピロール系顔料を含有することで優れた発色性を示すが、ジケトピロロピロール系顔料は分散安定性に課題を有しており、凝集物を生じることがある。加えて、本実施形態のインク組成物は、架橋性ウレタン樹脂粒子を含有するが、架橋性基の反応や、当該樹脂粒子中の分散が不安定な低分子量の樹脂成分の存在に起因して、インク組成物中で凝集物が発生することがある。第１の有機溶剤は、当該低分子量の樹脂成分の溶解性が高く、かつ、ジケトピロロピロール系顔料の分散安定性を向上させるので、本実施形態のインク組成物は、優れた吐出安定性を示すと考えられる。
【００６１】
−−δｈ−−
δｈは、Ｈａｎｓｅｎの溶解度パラメータにおける水素結合項である。
本明細書で用いるＨａｎｓｅｎの溶解度パラメータにおける水素結合項は、「ＨＡＮＳＥＮ  ＳＯＬＵＢＩＬＩＴＹ  ＰＡＲＡＭＥＴＥＲＳ  Ａ  Ｕｓｅｒ’ｓ  Ｈａｎｄｂｏｏｋ  Ｓｅｃｏｎｄ  Ｅｄｉｔｉｏｎ」に記載されている値を使用する。ここに記載されていない溶媒については、実用ハンセン溶解度パラメータ（ＨＳＰｉＰ：Ｈａｎｓｅｎ  Ｓｏｌｕｂｉｌｉｔｙ  Ｐａｒａｍｅｔｅｒｓ  ｉｎ  Ｐｒａｃｔｉｃｅ）プログラム（第２版）に従って決定することができる。本明細書におけるハンセン溶解度パラメータの水素結合項の値は、２５℃における値を表す。
【００６２】
第１の有機溶剤としては、特に限定されないが、例えば、アルコール系溶剤及びエーテル系溶剤が挙げられる。これらの中でもエーテル系溶剤であることが好ましい。
【００６３】
エーテル系溶剤は、グリコールエーテルであることが好ましく、１又は２個のヒドロキシ基を有するグリコールモノエーテルであることがより好ましい。エーテル系溶剤としては、特に限定されないが、例えば、テトラエチレングリコール（δｈ＝１５．３）、エチレングリコールモノメチルエーテル、エチレングリコールモノエチルエーテル、エチレングリコールモノｎ−プロピルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、エチルヘキシルジグリコール（δｈ＝１０.０）、トリエチレングリコールモノブチルエーテル（δｈ＝１０．９、以下「ＴＥＧｍＢＥ」ともいう。)、トリエチレングリコールモノエチルエーテル、トリエチレングリコールモノメチルエーテル（δｈ＝１２．５、以下「ＴＥＧｍＭＥ」ともいう。）、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル、が挙げられる。これらの中でも、トリエチレングリコールモノブチルエーテル、又はトリエチレングリコールモノメチルエーテルであることが好ましい。
【００６４】
アルコール系溶剤としては、１又は２個のヒドロキシ基を有する炭素数５〜２０のアルコールであることが好ましく、２個のヒドロキシ基を有する炭素数５〜１２の直鎖脂肪族アルコールであることが好ましい。アルコール系溶剤としては、特に限定されないが、例えば、１，２−ヘキサンジオール（δｈ＝１７．１）、Ｎ，Ｎ−ジメチルグリシン（δｈ＝１３．４）、１，６−ヘキサンジオール（δｈ＝１７．８）、１，９−ノナンジオール（δｈ＝１５．１）、２，５−ヘキサンジオール（δｈ＝１７．６）、２−メチル−２−プロピル−１，３−プロパンジオール（δｈ＝１４．６）が挙げられる。これらの中でも、１，２−ヘキサンジオールであることが好ましい。
【００６５】
第１の有機溶剤の含有量は、インク組成物の総質量に対して、０．１質量％以上１０．０質量％以下であることが好ましく、０．５質量％以上６．０質量％以下であることがより好ましく、１．０質量％以上４．０質量％以下であることさらに好ましい。第１の有機溶剤の含有量が０．１質量％以上であることで、インク組成物は、保存安定性及び吐出安定性が向上する。第１の有機溶剤の含有量が１０．０質量％以下であることで、インク組成物は、発色性が向上する。
【００６６】
−第２の有機溶剤−
本実施形態のインク組成物は、１０未満のδｈを有する第２の有機溶剤（以下、単に「第２の有機溶剤」ともいう。）をさらに含有することが好ましい。第２の有機溶剤を含有することで、本実施形態のインク組成物は、吐出安定性をより向上させることができる。
【００６７】
第２の有機溶剤としては、特に限定されないが、例えば、ラクタム系溶剤、グリコールジエーテル系溶剤、グリコールモノエーテルアセテート系溶剤が挙げられる。これらの中でもラクタム系溶剤であることが好ましい。
【００６８】
ラクタム系溶剤としては、特に限定されないが、例えば、２−ピロリドン（δｈ＝９．０）、Ｎ−アルキル−２−ピロリドン、１−アルキル−２−ピロリドン、及びε−カプロラクタムが挙げられる。
【００６９】
グリコールジエーテル系溶剤としては、特に限定されないが、例えば、ジエチレングリコールジエチルエーテル（δｈ＝５．６、以下「ＤＥＧＤＥＥ」ともいう。）、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、トリエチレングリコールジメチルエーテル、トリエチレングリコールジエチルエーテル、トリエチレングリコールジブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、及び、ジプロピレングリコールジエチルエーテルが挙げられる。
【００７０】
グリコールモノエーテルアセテート系溶剤としては、特に限定されないが、例えば、ジエチレングリコールモノメチルエーテルアセテート、ジエチレングリコールモノエチルエーテルアセテート、及びジエチレングリコールモノブチルエーテルアセテート（δｈ＝８．２、以下「ＢＣＡ」ともいう。)が挙げられる。
【００７１】
これらの第２の有機溶剤の中でも、２−ピロリドン、ジエチレングリコールジエチルエーテル、又はジエチレングリコールモノブチルエーテルアセテートであることが好ましく、２−ピロリドンであることがより好ましい。
【００７２】
本実施形態のインク組成物が第２の有機溶剤を含有する場合、その含有量は、インク組成物の総質量に対して、０．１質量％以上１０．０質量％以下であることが好ましく、０．５質量％以上４．０質量％以下であることがより好ましく、１．０質量％以上２．０質量％以下であることさらに好ましい。第２の有機溶剤の含有量が０．１質量％以上であることで、インク組成物は、保存安定性及び吐出安定性が向上する。第１の有機溶剤の含有量が１０．０質量％以下であることで、インク組成物は、保存安定性及び発色性が向上する。
【００７３】
−第３の有機溶剤−
本実施形態のインク組成物は、１８以上のδｈを有する第３の有機溶剤（以下、単に「第３の有機溶剤」ともいう。）をさらに含有することが好ましい。第３の有機溶剤を含有することで、本実施形態のインク組成物は、発色性をより向上させることができる。
【００７４】
第３の有機溶剤としては、特に限定されないが、例えば、炭素数１〜４のモノアルコール、炭素数１〜４のジアルコール、及び炭素数１〜１０のトリアルコールが挙げられる。これらの中でも、炭素数１〜１０のトリアルコールが好ましい。
【００７５】
炭素数１〜４のモノアルコールとしては、特に限定されないが、例えば、メタノール、エタノール、ｎ−プロピルアルコール、イソプロピルアルコール、ｎ−ブタノール、２−ブタノール、ｔｅｒｔ−ブタノール、及びイソブタノールが挙げられる。炭素数１〜４のジアルコールとしては、特に限定されないが、例えば、エチレングリコール（δｈ＝２６．０）、ジエチレングリコール（δｈ＝１９．０）、トリエチレングリコール（δｈ＝１８．６）、１，３−プロパンジオール（δｈ＝２３．２）、２−メチル−１，３−プロパンジオール（δｈ＝２０．７）、及び１，４−ブタンジオール（δｈ＝２０．９）が挙げられる。炭素数１〜１０のトリアルコールとしては、特に限定されないが、グリセリン（δｈ＝２３．０）、トリエタノールアミン（δｈ＝２１．０、以下、「ＴＥＡ」ともいう。）、トリメチロールプロパン（δｈ＝２１．１、以下、「ＴＭＰ」ともいう。）、及びトリメチロールエタン（δｈ＝２３．１）が挙げられる。
【００７６】
本実施形態のインク組成物が第３の有機溶剤を含有する場合、その含有量は、インク組成物の総質量に対して、１．０質量％以上３０．０質量％以下であることが好ましく、３．０質量％以上２０．０質量％以下であることがより好ましく、５．０質量％以上１５．０質量％以下であることさらに好ましい。
【００７７】
―水―
本実施形態のインク組成物は、水を含有する水系インクであることが好ましい。ここで、「水系のインク組成物」とは、インク組成物の総質量に対する水の含有量が、３０質量％以上のインク組成物である。水としては、特に限定されないが、例えば、イオン交換水、限外濾過水、逆浸透水、及び蒸留水等の純水、並びに超純水が挙げられる。
【００７８】
本実施形態のインク組成物における、水の含有量は、インク組成物の総質量に対して、好ましくは３０．０質量％以上９０．０質量％以下であり、より好ましくは４０．０質量％以上８５．０質量％以下であり、さらに好ましくは５０．０質量％以上８０．０質量％以下である。
【００７９】
―界面活性剤―
本実施形態のインク組成物は、インクジェット記録方式でインク組成物を安定に吐出させることができ、かつ、インク組成物の浸透を適切に制御できる観点から、好ましくは界面活性剤をさらに含有する。界面活性剤としては、特に限定されないが、例えば、アセチレングリコール系界面活性剤、フッ素系界面活性剤、及びシリコーン系界面活性剤が挙げられる。
【００８０】
アセチレングリコール系界面活性剤としては、特に限定されないが、例えば、２，４，７，９−テトラメチル−５−デシン−４，７−ジオールのアルキレンオキサイド付加物、２，４，７，９−テトラメチル−５−デシン−４，７−ジオールのアルキレンオキサイド付加物、２，４−ジメチル−５−デシン−４−オールのアルキレンオキサイド付加物及び２，４−ジメチル−５−デシン−４−オールのアルキレンオキサイド付加物が挙げられる。これらは、１種単独又は２種以上を組合せて使用してもよい。
【００８１】
アセチレングリコール系界面活性剤の市販品としては、特に限定されないが、例えば、「オルフィン１０４」、「オルフィンＥ１０１０」（以上、製品名、エアープロダクツ社製）、「サーフィノール」シリーズの「４６５」、「６１」、「ＤＦ１１０Ｄ」（以上、製品名、日信化学工業株式会社製）が挙げられる。
【００８２】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。これらは、１種単独又は２種以上を組合せて使用してもよい。
【００８３】
フッ素系界面活性剤の市販品としては、特に限定されないが、例えば、「サーフロン」シリーズの「Ｓ１４４」、「Ｓ１４５」（以上製品名、ＡＧＣセイミケミカル株式会社製）、「ＦＣ−１７０Ｃ」、「ＦＣ−４３０」、「フロラード−ＦＣ４４３０」（以上製品名、住友スリーエム株式会社製）、「ＦＳＯ」、「ＦＳＯ−１００」、「ＦＳＮ」、「ＦＳＮ−１００」、「ＦＳ−３００」（以上製品名、Ｄｕｐｏｎｔ社製）、「ＦＴ−２５０」、「ＦＴ−２５１」（以上製品名、株式会社ネオス製）が挙げられる。これらは、１種単独又は２種以上を組合せて使用してもよい。
【００８４】
シリコーン系界面活性剤としては、特に限定されないが、例えば、ポリシロキサン系化合物、ポリエーテル変性オルガノシロキサンが挙げられる。これらは、１種単独又は２種以上を組合せて使用してもよい。
【００８５】
シリコーン系界面活性剤の市販品としては、特に限定されないが、例えば、「ＢＹＫ−３０６」、「ＢＹＫ−３０７」、「ＢＹＫ−３３３」、「ＢＹＫ−３４１」、「ＢＹＫ−３４５」、「ＢＹＫ−３４６」、「ＢＹＫ−３４７」、「ＢＹＫ−３４８」、「ＢＹＫ−３４９」（以上製品名、ＢＹＫ  Ａｄｄｉｔｉｖｅｓ  ＆  Ｉｎｓｔｒｕｍｅｎｔｓ社製）、「ＫＦ−３５１Ａ」、「ＫＦ−３５２Ａ」、「ＫＦ−３５３」、「ＫＦ−３５４Ｌ」、「ＫＦ−３５５Ａ」、「ＫＦ−６１５Ａ」、「ＫＦ−９４５」、「ＫＦ−６４０」、「ＫＦ−６４２」、「ＫＦ−６４３」、「ＫＦ−６０２０」、「Ｘ−２２−４５１５」、「ＫＦ−６０１１」、「ＫＦ−６０１２」、「ＫＦ−６０１５」、「ＫＦ−６０１７」（以上製品名、信越化学株式会社製）等が挙げられる。
【００８６】
本実施形態のインク組成物が界面活性剤を含有する場合、その含有量は、インク組成物の総量に対して、０．１質量％以上５．０質量％以下であることが好ましく、０．２質量％以上３．０質量％以下であることがより好ましく、０．２質量％以上１．０質量％以下であることがさらに好ましい。
【００８７】
―滑剤―
本実施形態において、インク組成物は滑剤を含有することが好ましい。インク組成物が滑剤を含有することにより、得られる画像の耐擦性が向上すると共に、布帛の風合いを維持することができる。また、インク組成物の保存安定性を良好なものとすることができる。これは、滑剤がインク組成物中に存在することで、架橋性基含有ウレタン樹脂粒子同士が衝突し凝集物を生じることが抑制されているためと推測される。滑剤は、滑剤の分散液として得られる滑剤粒子を使用することが好ましい。滑剤としては、特に限定されないが、例えば、ワックスが挙げられる。
【００８８】
ワックスとしては、特に限定されないが、例えば、カルナバワックス、キャンデリワックス、みつろう、ライスワックス、ラノリン等の植物・動物系ワックス；モンタンワックス、オゾケライト等の鉱物系ワックス；パラフィンワックス等の石油系ワックス；カーボンワックス、ヘキストワックス、ポリオレフィンワックス、シリコーンワックス、ステアリン酸アミド等の合成ワックス類、α−オレフィン・無水マレイン酸共重合体等の天然・合成ワックスエマルジョン、配合ワックス等が挙げられる。これらは、１種単独又は２種以上を組合せて使用してもよい。これらのワックス中でも、シリコーンワックス、ポリオレフィンワックス、又はパラフィンワックスであることが好ましい。
【００８９】
本実施形態のインク組成物がワックスを含有する場合、その含有量は、インク組成物の総量に対して、０．０１質量％以上５．０質量％以下であることが好ましく、０．１質量％以上３．０質量％以下であることがより好ましく、０．５質量％以上２．０質量％以下であることがさらに好ましい。
【００９０】
本実施形態のインク組成物は、その他の添加剤として、ｐＨ調整剤、柔軟剤、溶解助剤、粘度調整剤、酸化防止剤、防カビ・防腐剤、防黴剤、腐食防止剤、分散に影響を与える金属イオンを捕獲するためのキレート化剤（例えば、エチレンジアミン四酢酸ナトリウム）等の、種々の添加剤を適宜含有してもよい。
【００９１】
本実施形態のインク組成物における、固形分濃度は、好ましくは８．０質量％以上であり、より好ましくは１０．０質量％以上であり、さらに好ましくは１２．０質量％以上であり、よりさらに好ましくは１５．０質量％以上である。固形分濃度が当該範囲であることで、摩擦堅牢性及び白色度がより向上する。当該固形濃度は、好ましくは３０．０質量％以下であり、より好ましくは２５．０質量％以下であり、さらに好ましくは２０．０質量％以下である。固形分濃度が当該範囲であることで、吐出安定性及び風合いがより向上する。なお、固形分濃度とは、水を含む溶剤以外の成分の含有量を意味する。
【００９２】
本実施形態において、インク組成物は、上記した各成分を任意の順序で混合し、必要に応じてろ過等を行って不純物を除去することにより得られる。各成分の混合方法としては、メカニカルスターラー、マグネチックスターラー等の撹拌装置を備えた容器に順次材料を添加して撹拌混合する方法が好適に用いられる。ろ過方法としては、遠心ろ過、フィルターろ過等を必要に応じて行なうことができる。
【００９３】
インクジェット捺染方法
本実施形態のインクジェット捺染方法は、上述の本実施形態のインクジェット捺染インク組成物を、インクジェット方式により吐出し、被記録媒体に付着させるインク付着工程（以下、「付着工程」ともいう。）を備える。
以上の構成を有することで、インクジェット捺染方法は、優れた発色性を得ながら、吐出安定性及び捺染物の摩擦堅牢性に優れる。
【００９４】
上述のインクジェット捺染方法は、インク組成物を、インクジェット装置に装填して使用する捺染方法である。当該インクジェット装置としては、特に限定されないが、例えばドロップオンデマンド型のインクジェット装置が挙げられる。このドロップオンデマンド型のインクジェット装置には、ヘッドに配設された圧電素子を用いたインクジェット捺染方法を採用した装置、及びヘッドに配設された発熱抵抗素子のヒーター等による熱エネルギーを用いたインクジェット捺染方法を採用した装置などがあり、いずれのインクジェット捺染方法を採用したものでもよい。以下、インクジェット捺染方法が有する各工程について詳細に説明する。
【００９５】
―付着工程−
本実施形態のインクジェット捺染方法は、ノズルから上述のインク組成物を吐出する。吐出したインク組成物は、例えば、布帛に付着させる。つまり、本実施形態のインクジェット捺染方法では、被記録媒体として布帛を用いてもよい。本実施形態において、付着工程でインクジェット法を用いることにより、スクリーン捺染等のアナログ捺染で必要な版が不要となるなど、多品種少量生産への対応が容易になると共に、高精細な画像、テキスト、模様、色彩等を形成することができる。
【００９６】
――布帛――
布帛を構成する繊維としては、特に限定されないが、例えば、綿、麻、羊毛、絹等の天然繊維、ポリプロピレン、ポリエステル、アセテート、トリアセテート、ポリアミド、ポリウレタン等の合成繊維、ポリ乳酸等の生分解性繊維、及びこれらの混紡繊維が挙げられる。
【００９７】
布帛は、上記の繊維を、織物、編物、不織布等いずれの形態にしたものでもよい。また、本実施形態で使用する布帛の目付は、特に限定されないが、例えば、１．０ｏｚ以上１０．０ｏｚ以下であってもよく、好ましくは２．０ｏｚ以上９．０ｏｚ以下であり、より好ましくは３．０ｏｚ以上８．０ｏｚ以下であり、さらに好ましくは、４．０ｏｚ以上７．０ｏｚ以下である。布帛の目付がこのような範囲であれば、良好な記録を行うことができる。さらに、本実施形態に係るインクジェット記録方法では、目付けの異なる複数種の布帛に適用することができ、良好な印捺を行うことができる。
【００９８】
本実施形態における布帛の形態としては、例えば、布地、及び衣類やその他の服飾品が挙げられる。布地としては、例えば、織物、編物、及び不織布が挙げられる。衣類やその他の服飾品としては、例えば、縫製後のＴシャツ、ハンカチ、スカーフ、タオル、手提げ袋、布製のバッグ、カーテン、シーツ、ベッドカバー、壁紙等のファーニチャー類、及び縫製前の部品としての裁断前後の布地が挙げられる。これらの形態としては、ロール状に巻かれた長尺のもの、所定の大きさに切断されたもの、製品形状のもの等が挙げられる。なお、布帛は、予め処理液を付与したものを用いてもよい。
【００９９】
布帛としては、染料によって予め着色された綿布帛を用いてもよい。布帛が予め着色される染料としては、例えば、酸性染料、塩基性染料等の水溶性染料、分散剤を併用する分散染料、及び反応性染料が挙げられる。布帛の綿布帛を用いる場合には、綿の染色に適した反応性染料を用いることが好ましい。
【０１００】
―――処理液―――
本実施形態において、布帛は処理液組成物（以下、単に「処理液」ともいう。）によって処理されていることが好ましい。処理液組成物は、インクジェット捺染の際に、印捺物の基材となる布帛に対して予め付着して用いるものであり、例えば、カチオン性化合物と、上記の水や有機溶剤を含有する。
【０１０１】
カチオン性化合物は、インク組成物中の成分を凝集させる機能を有する。このため、処理液を付着させた布帛へインク組成物を付着させると、カチオン性化合物が顔料粒子の凝集を促進したり、インク組成物の粘度を高めて、布帛を構成する繊維の間隙あるいは内部への吸収を抑制する。このように、カチオン性化合物はインク組成物を布帛の表面に保持するため、印捺物におけるインク組成物の白色度が向上する。また、にじみやブリードを抑制する。
【０１０２】
カチオン性化合物としては、特に限定されないが、例えば、カルシウム塩及びマグネシウム塩等の多価金属塩、カチオン性のウレタン系樹脂、オレフィン系樹脂、アリルアミン系樹脂等のカチオン性樹脂、カチオン性界面活性剤、無機酸、及び有機酸が挙げられる。また、多価金属塩における塩としては、特に限定されないが、例えば、蟻酸、酢酸、安息香酸塩等のカルボン酸塩、硫酸塩、硝酸塩、塩化物、及びチオシアン酸塩が挙げられる。これらの中でも、顔料の発色性の向上及び綿布帛に好適である点により、多価金属塩を用いることが好ましい。これらのカチオン性化合物は、１種を単独で、又は２種以上を組合せて用いてもよい。
【０１０３】
カチオン性化合物の含有量は、特に限定されないが、処理液の総量に対して、好ましくは０．１質量％以上４０．０質量％以下であり、より好ましくは２．０質量％以上２５．０質量％以下であり、さらに好ましくは５．０質量％以上１０．０質量％以下である。カチオン性化合物の含有量を上記の範囲とすることにより、処理液におけるカチオン性化合物の析出や分離等を抑えて、インク組成物中の顔料や樹脂粒子の凝集を促進し、布帛を構成する繊維の間隙あるいは内部に吸収されることを抑制する。これにより、印捺面の裏面方向に色材が裏抜ける現象が低減し、印捺物の発色性が向上する。
【０１０４】
なお、布帛は処理液により処理されていることが好ましい。布帛が処理液により処理されている場合には、インク組成物に含まれる顔料等の成分と、処理液中のカチオン性化合物とが反応して、顔料等のインク組成物の成分が布帛２の表面付近で凝集する。このため、顔料が布帛２の内部方向に潜り込みにくくなり、インク組成物の白色度がより向上する。
【０１０５】
処理液の付着方法は、布帛の少なくとも一部の領域に処理液を付着させることができれば特に限定されない。処理液の付着方法としては、特に限定されないが、例えば、処理液中に布帛を浸漬させる浸漬塗布、処理液を刷毛、ローラー、ヘラ、ロールコーター等を用いて付着させるローラー塗布、処理液をスプレー装置などにて噴射するスプレー塗布、及び処理液をインクジェット法にて付着させるインクジェット塗布が挙げられる。中でも、装置の構成が簡便で、処理液の付着が迅速に行える、浸漬塗布、ローラー塗布、スプレー塗布等を用いることが好ましい。
【０１０６】
付着工程では、布帛に対するインク組成物の付着量は、布帛の単位面積当たり、１０ｇ／ｍ2以上６０ｇ／ｃｍ2以下であることが好ましく、１５ｇ／ｍ2以上５０ｇ／ｍ2以下であることがより好ましい。
【０１０７】
―加熱工程―
本実施形態のインクジェット捺染方法は、付着工程の後に、布帛に付着したインク組成物を加熱する工程（以下、「加熱工程」ともいう。）をさらに含んでいてもよい。
【０１０８】
加熱方法としては、特に限定されないが、例えば、ヒートプレス法、常圧スチーム法、高圧スチーム法、及びサーモフィックス法が挙げられる。加熱の熱源としては、特に限定されないが、例えば、赤外線ランプが挙げられる。
【０１０９】
加熱温度は、架橋性基含有ウレタン樹脂粒子中の架橋性基が架橋する温度（イソシアネート基の脱保護温度（解離温度））を考慮して、架橋性基の少なくとも一部が活性化するように設定される。具体的に、加熱温度は、約１００℃以上約２００℃以下であることが好ましく、１００℃以上１７０℃以下であることがより好ましく、１００℃以上１５０℃以下であることがさらに好ましい。加熱を施す時間は、特に限定されないが、例えば、３０秒以上２０分以下である。
【０１１０】
―洗浄工程―
本実施形態のインクジェット捺染方法は、加熱工程後に、インク組成物が付着した被記録媒体を洗浄すること（以下、「洗浄工程」ともいう。）をさらに含んでいてもよい。洗浄工程により、繊維に染着していない着色剤を効果的に除去することができる。洗浄工程は、例えば水を用いて行うことができ、必要に応じてソーピング処理を行ってもよい。ソーピング処理方法としては、特に限定されないが、例えば、即ち未固着の顔料を熱石鹸液等で洗い落とす方法が挙げられる。
【実施例】
【０１１１】
以下、本発明を実施例及び比較例を用いてより具体的に説明する。本発明は、以下の実施例によって何ら限定されるものではない。
【０１１２】
実施例１〜１６、比較例１〜７（インク組成物１〜１６、５１〜５７の製造）
−インク組成物の調製−
各材料を下記の表１に示す組成で混合し、十分に撹拌し、各インク組成物を得た。具体的には、各材料を均一に混合し、孔径５μｍのメンブランフィルターで不溶解物を除去することにより、各インク組成物を調製した。得られたインク組成物について、後述の評価方法で評価を行った。その評価結果を表２に示す。
【０１１３】
【表１】
2020176223.tif 000002
【０１１４】
表１中に示した各材料は、以下のとおりである。なお、表中に記載した含有量の数値の単位は、質量％である。樹脂粒子、ワックス粒子の含有量は固形分換算値である。
−顔料−
ＰＲ２５４：Ｃ．Ｉ．ピグメントレッド２５４（３，６−ビス（４−クロロフェニル）−２，５−ジヒドロピロロ［３，４−ｃ］ピロール−１,４−ジオン）
ＰＲ２５５：Ｃ．Ｉ．ピグメントレッド２５５（３，６−ジフェニル−２，５−ジヒドロピロロ［３，４−ｃ］ピロール−１，４−ジオン）
ＰＲ２６４：Ｃ．Ｉ．ピグメントレッド２６４（３，６−ジ（ビフェニル−４−イル）ピロロ［３，４−ｃ］ピロール−１,４（２Ｈ，５Ｈ）−ジオン）
ＰＲ２７０：Ｃ．Ｉ．ピグメントレッド２７０（ジケトピロロピロール系顔料）
ＰＲ２７２：Ｃ．Ｉ．ピグメントレッド２７２（３，６−ビス（４−メチルフェニル）−２，５−ジヒドロピロロ［３，４−ｃ］ピロール−１,４−ジオン）
ＰＲ１７７：Ｃ．Ｉ．ピグメントレッド１７７（４，４’−ジアミノ−１，１’−ビアントラセン−９，９’，１０，１０’−テトラオン）
−樹脂粒子エマルション−
Ｒ−１：ウレタン樹脂粒子エマルション「ＥＴＥＲＮＡＣＯＬＬ  ＵＷ−１５０１Ｆ」（製品名、宇部興産株式会社製、架橋性基：ブロックイソシアネート、ガラス転移温度−３０℃、ヤング率５０ＭＰａ）
Ｒ−２：ウレタン樹脂粒子エマルション「タケラックＷＳ−５９８４」（製品名、三井化学株式会社製、架橋性基：シラノール、ガラス転移温度７０℃、ヤング率１０ＭＰａ）
Ｒ−３：ウレタン樹脂粒子エマルション「タケラックＷＳ−５０００」（製品名、三井化学株式会社製、架橋性基：シラノール、ガラス転移温度６５℃、ヤング率１０ＭＰａ）
Ｒ−５１：ウレタン樹脂粒子エマルション「パーマリンＵＡ−３６８Ｔ」（製品名、三洋化成株式会社製、架橋性基：なし、ガラス転移温度−２０℃、ヤング率５ＭＰａ）
Ｒ−５２：ウレタン樹脂粒子エマルション「タケラックＷ−６１１０」（製品名、三井化学株式会社製、架橋性基：なし、ガラス転移温度−２０℃、ヤング率６ＭＰａ）
Ｒ−５３：ウレタン樹脂粒子エマルション「ユーコートＵＸ−８１００」（製品名、三洋化成株式会社製、架橋性基：なし、ガラス転移温度−８０℃、ヤング率５０ＭＰａ）
−ワックス−
Ｗ−１：ワックスエマルション「Ｅ−６５００」（製品名、東邦化学工業株式会社製）
−有機溶剤−
ＴＥＧｍＢＥ：トリエチレングリコールモノブチルエーテル（δｈ＝１０．９）
１，２−ＨＤ：１，２−ヘキサンジオール（δｈ＝１７．１）
２−Ｐ：２−ピロリドン（δｈ＝９．０）
Ｇｌｙ：グリセリン（δｈ＝２３．０）
ＴＥＡ：トリエタノールアミン（δｈ＝２１．０）
ＴＭＰ：トリメチロールプロパン（δｈ＝２１．１）
−界面活性剤−
Ｅ１０１０：アセチレングリコール系界面活性剤「オルフィンＥ１０１０」（製品名、エアープロダクツ社製）
【０１１５】
インク組成物の評価
−保存安定性−
調製した各インク組成物を５０ｃｃ容器のガラス瓶に入れて密栓した後に、このガラス瓶を６０℃の恒温槽内に入れた。７日間放置した後にガラス瓶を取り出し、室温（２５℃）まで冷却してから、粘度を測定した。調製直後のインク組成物の粘度（初期の粘度）に対する、７日間放置後の粘度の増加率を計算し、下記評価基準により保存安定性を評価した。なお、粘度［ｍＰａ・ｓ］は、粘度計「ＭＣＲ−３００」（製品名、Ｐｈｙｓｉｃａ社製）により、コーン（径７５ｍｍ、角度１°）を用い、回転速度を１００ｒｐｍとして、２０℃において測定して求めた。評価基準を以下に示す。
Ａ：粘度の増加率が、３．０％未満である。
Ｂ：粘度の増加率が、３．０％以上５．０％未満である。
Ｃ：粘度の増加率が、５．０％以上１０％未満である。
Ｄ：粘度の増加率が、１０％以上
【０１１６】
−吐出安定性−
調製した各インク組成物を、インクジェットプリンター「ＰＸ−Ｇ９３０」（製品名、セイコーエプソン株式会社製）のインクカートリッジに充填し、インクジェット吐出観察装置「Ｄｏｔ  Ｖｉｅｗ」（製品名、株式会社トライテック製）によりインクの吐出速度を下記に示す値に調整し、ノズル抜け、及び飛行曲がりを観察し、下記評価基準により吐出安定性を評価した。評価基準を以下に示す。吐出安定性の評価がＣ以上の場合、良好な効果が得られているということができる。
Ａ：吐出速度６ｍ／ｓでノズル抜け、及び飛行曲がりを生じているノズルが、確認できず、かつ、吐出速度７ｍ／ｓでノズル抜け、及び飛行曲がりを生じているノズルが、確認できない。
Ｂ：吐出速度６ｍ／ｓでノズル抜け、及び飛行曲がりを生じているノズルが、確認できず、かつ、吐出速度７ｍ／ｓでノズル抜け、又は飛行曲がりを生じているノズルの数が、ノズル全体に対して０％超３％以下確認できる。
Ｃ：吐出速度６ｍ／ｓでノズル抜け、及び飛行曲がりを生じているノズルが、確認できず、かつ、吐出速度７ｍ／ｓでノズル抜け、又は飛行曲がりを生じているノズルの数が、ノズル全体に対して３％超確認できる。
Ｄ：吐出速度６ｍ／ｓでノズル抜け、又は飛行曲がりを生じているノズルの数が、ノズル全体に対して０％超３％以下確認できる。
【０１１７】
インク組成物によるインクジェット捺染方法の評価
処理液の調製及び布帛の処理
硝酸カルシウム四水和物（Ｃａ：１７質量％）２０．０質量部と、定着樹脂「モビニール６９６０」（製品名、日本合成化学株式会社製）２．０質量部、アセチレングリコール系界面活性剤「オルフィン  Ｅ１０１０」（製品名、日信化学工業株式会社製）０．５質量部に対し、総質量が１００質量部となるようにイオン交換水を添加して混合、攪拌して処理液を得た。
【０１１８】
布帛として下記のＴシャツ生地（Ｈａｎｅｓ社製、生地色：白、素材：綿１００％）を用意し、これに上記で得た処理液を２１０×２９７ｍｍのＡ４サイズあたり１８〜２０ｇになるようにローラーを用いて均一に塗布した。前記処理液を塗布した後、ヒートプレス機にて１６０℃で１分間熱処理を行った。
【０１１９】
インクジェット捺染方法
処理後の布帛に対して、インクジェットプリンター（製品名「ＰＸ−Ｇ９３０」、セイコーエプソン株式会社製）を用いたインクジェット法により、上記のように調製したインク組成物を付着させて画像を印捺した。印捺パターン（画像）は、１４４０×７２０ｄｐｉの解像度、印刷範囲は２１０ｍｍ×２９７ｍｍとし、ベタ画像を印刷した。
その後、インク組成物が付着した布帛に対して、プレ乾燥として、６０℃で５分間加熱処理し、その後コンベア乾燥炉「Ｅｃｏｎｏｍａｘ  Ｄ」（Ｍ＆Ｒ社製）を用いて、１６０℃で５分間加熱乾燥処理を施し、２５℃に戻して捺染物を得た。
【０１２０】
−発色性−
得られた捺染物について、発色性の評価は、測色器「Ｓｐｅｃｔｒｏｌｉｎｏ」（製品名、Ｘ−ＲＩＴＥ社製）で画像の光学濃度（以下、「ＯＤ値」ともいう。）を測定することで行い、測定されたＯＤ値に基づいて画像の発色性を評価した。評価基準を以下に示す。発色性の評価がＢ以上の場合、良好な効果が得られているということができる。
Ａ：ＯＤ値が１．５以上
Ｂ：ＯＤ値が１．２５以上１．５未満
Ｃ：ＯＤ値が１．２５未満
【０１２１】
―摩擦堅牢性―
各捺染物の摩擦堅牢性試験を、ＪＩＳ  Ｌ０８４９：２０１３摩擦試験機ＩＩ型に準じ、学振型摩擦堅牢度試験機「ＡＢ−３０１」（製品名、テスター産業株式会社製）を用いて実施した。摩擦堅牢性試験において、荷重は、２００ｇとし、往復回数は、１００回とし、摩擦布は、ＪＩＳ染色堅牢度試験用白布（ＪＩＳ  Ｌ  ０８０３：２０１１準拠３−１号、金巾３号）を用いた。級判定は、染色用グレースケールを用いて目視で行い、捺染物の摩擦堅牢性を評価した。評価基準を以下に示す。乾燥摩擦堅牢性及び湿潤摩擦堅牢性の評価を行い、低い方の評価結果を採用し、以下の基準で判定した。摩擦堅牢性の評価がＢ以上の場合、良好な効果が得られているということができる。
Ａ：３級以上
Ｂ：２−３級
Ｃ：２級以下
【０１２２】
【表２】
2020176223.tif 000003
【０１２３】
実施例及び比較例の結果から、本実施形態のインク組成物及びインクジェット捺染方法によれば、優れた発色性を得ながら、吐出安定性及び捺染物の摩擦堅牢性に優れることがわかる。また、インク組成物は、保存安定性にも優れる。
【０１２４】
実施例１と、比較例１との結果の対比から、本実施形態のインク組成物及びインクジェット捺染方法は、ジケトピロロピロール系顔料を用いることで、優れた発色性を示すことがわかる。
【０１２５】
実施例１と、比較例２〜４との結果の対比から、本実施形態のインク組成物及びインクジェット捺染方法は、架橋性基含有ウレタン樹脂粒子を含有することで、保存安定性、吐出安定性、発色性、及び摩擦堅牢性のいずれにおいても優れた結果を示す。
【０１２６】
実施例１と、比較例５〜６との結果の対比から、本実施形態のインク組成物及びインクジェット捺染方法は、第１の有機溶剤を含有することで、保存安定性、吐出安定性、発色性、及び摩擦堅牢性のいずれにおいても優れた結果を示す。
【０１２７】
実施例１〜３の結果から、第２の有機溶剤の含有量が、０．１質量％以上４．０質量％以下であることで、本実施形態のインク組成物及びインクジェット捺染方法は、架橋性基含有ウレタン樹脂粒子を含有することで、優れた保存安定性、優れた吐出安定性、優れた摩擦堅牢性を示すことがわかる。
【０１２８】
実施例１，４〜５の結果から、ウレタン樹脂粒子の架橋性基として、シラノールを用いた場合であっても、本実施形態のインク組成物及びインクジェット捺染方法は、保存安定性、吐出安定性、発色性、及び摩擦堅牢性のいずれにおいても優れた結果を示すことがわかる。なお、実施例４、５は、プレ乾燥後の状態で布帛を重ねると印捺部分に接する布帛に色移りを生じるものであった。
【０１２９】
実施例１，６〜９の結果の対比から、いずれのジケトピロロピロール系顔料を用いた場合であっても、本実施形態のインク組成物及びインクジェット捺染方法は、保存安定性、吐出安定性、発色性、及び摩擦堅牢性のいずれにおいても優れることがわかる。
【０１３０】
実施例１と、実施例１０との結果から、本実施形態のインク組成物及びインクジェット捺染方法は、第２の有機溶剤を含有することで、保存安定性、及び吐出安定性おいて、優れた結果が得られることがわかる。
【０１３１】
実施例１０〜１２の結果から、本実施形態のインク組成物及びインクジェット捺染方法は、第２の有機溶剤を含有していなくとも、保存安定性、吐出安定性、発色性、及び摩擦堅牢性のいずれにおいても優れることがわかる。
【０１３２】
実施例１３の結果から、本実施形態のインク組成物及びインクジェット捺染方法は、第１の有機溶剤の含有量が０．４質量％以上、かつ、第２の有機溶剤の含有量が０．２質量％以上、であれば、保存安定性、吐出安定性、発色性、及び摩擦堅牢性のいずれにおいても優れることがわかる。
【０１３３】
実施例１４及び１５の結果から、本実施形態のインク組成物及びインクジェット捺染方法は、第１の有機溶剤の含有量が７．５質量％以上１５．５質量％以下であれば、保存安定性、吐出安定性、発色性、及び摩擦堅牢性のいずれにおいても優れることがわかる。
【０１３４】
実施例１６の結果から、ワックスが含まれていなくても、本実施形態のインク組成物及びインクジェット捺染方法は、保存安定性、吐出安定性、発色性、及び摩擦堅牢性のいずれにおいても優れることがわかる。